일반적으로, 액정 패널에서는, 편광판이나 위상차판을 액정셀의 유리기판 등에 접착하는데 점착제 조성물로 형성된 점착제층이 사용되는 경우가 많다. 그러나, 편광판이나 위상차판 등의 광학부재는 열 등에 의해 수축되기 쉽기 때문에, 열이력에 의해 수축이 발생되고, 그 결과, 해당 광학부재에 적층되어 있는 점착제층이 그 수축을 추종할 수 없어, 계면에서 벗겨짐(소위 들뜸, 박리)이 발생되거나, 광학부재의 수축시의 응력에 기인해서 광학부재의 광학축이 벗어나는 것에 의한 광누설(소위 백발(白拔))이 발생되는 문제가 지적되고 있다. 이것을 방지하기 위한 방법으로서는, (1)점착력이 높고, 동시에, 형태안정성이 뛰어난 점착제층을 편광판 등의 광학부재에 첩합함으로써 광학부재의 수축 자체를 억제하는 방법, 혹은, (2)광학부재의 수축시의 응력이 작은 점착제층을 이용하는 방법을 들 수 있다. (1)의 방법으로는, 특허문헌 1에 게시된 바와 같이 저장 탄성율이 높은 점착제층을 이용하는 것이 유효하다. 한편, (2)의 방법으로는, 광학부재의 변형에 유연하게 대응할 수 있는 응력완화성이 뛰어난 점착제층을 이용하는 것이 유효하다. 상기 (2)의 방법을 실시하기 위해, 특허문헌 2에는, (A) 알킬 (메타)아크릴레이트와, 가교제에 대한 관능성을 갖는 중합성 모노머 0.5∼20중량%의 공중합체이며, 또한 중량평균 분자량이 100만 이상인 고분자량 (메타)아크릴계 공중합체 100중량부와, (B) 중량평균 분자량 3만 이하의 저분자량 (메타) 아크릴계 (공)중합체 20∼200중량부와, (C)가교 구조를 형성가능한 관능기를 분자내에 적어도 2개 갖는 다관능성 화합물 0.005∼5중량부로 이루어지고, [저분자량 (메타)아크릴계 (공)중합체의 관능기]/[고분자량 (메타)아크릴계 공중합체의 관능기]로 표시되는 관능기분배율이 0∼15중량%의 범위내에 있는 편광판용 점착제가 제안되어 있다. 동일하게 상기 (2)의 방법을 실시하기 위해, 특허문헌 3에는, 중량평균 분자량이 80만∼200만의 (메타)아크릴산 에스테르 모두 중합체(a) 100질량부와, 중량평균 분자량이 5만 이하의 (메타)아크릴산 에스테르 모두 중합체(b) 20∼100질량부로 이루어지는 아크릴산 에스테르 공중합체 혼합물(A)과, 가교제(B)로 이루어지고, 상기 공중합체(a)가 가교제(B)와 반응성이 높은 관능기를 갖는 단량체 단위를 포함하고, 상기 공중합체(b)가 가교제(B)와 상기 공중합체(a)의 관능기보다도 반응성이 낮은 관능기를 갖는 단량체 단위를 포함하는 광학용 점착제 조성물이 제안되어 있다.
이 문장들은 임의의 순서로 섞여 있습니다. 모든 문장을 활용하여 원본 단락의 순서와 내용을 올바른 순서로 재구성하세요.
#문장 리스트: ['이것을 방지하기 위한 방법으로서는, (1)점착력이 높고, 동시에, 형태안정성이 뛰어난 점착제층을 편광판 등의 광학부재에 첩합함으로써 광학부재의 수축 자체를 억제하는 방법, 혹은, (2)광학부재의 수축시의 응력이 작은 점착제층을 이용하는 방법을 들 수 있다.', '동일하게 상기 (2)의 방법을 실시하기 위해, 특허문헌 3에는, 중량평균 분자량이 80만∼200만의 (메타)아크릴산 에스테르 모두 중합체(a) 100질량부와, 중량평균 분자량이 5만 이하의 (메타)아크릴산 에스테르 모두 중합체(b) 20∼100질량부로 이루어지는 아크릴산 에스테르 공중합체 혼합물(A)과, 가교제(B)로 이루어지고, 상기 공중합체(a)가 가교제(B)와 반응성이 높은 관능기를 갖는 단량체 단위를 포함하고, 상기 공중합체(b)가 가교제(B)와 상기 공중합체(a)의 관능기보다도 반응성이 낮은 관능기를 갖는 단량체 단위를 포함하는 광학용 점착제 조성물이 제안되어 있다.', '일반적으로, 액정 패널에서는, 편광판이나 위상차판을 액정셀의 유리기판 등에 접착하는데 점착제 조성물로 형성된 점착제층이 사용되는 경우가 많다.', '한편, (2)의 방법으로는, 광학부재의 변형에 유연하게 대응할 수 있는 응력완화성이 뛰어난 점착제층을 이용하는 것이 유효하다.', '상기 (2)의 방법을 실시하기 위해, 특허문헌 2에는, (A) 알킬 (메타)아크릴레이트와, 가교제에 대한 관능성을 갖는 중합성 모노머 0.5∼20중량%의 공중합체이며, 또한 중량평균 분자량이 100만 이상인 고분자량 (메타)아크릴계 공중합체 100중량부와, (B) 중량평균 분자량 3만 이하의 저분자량 (메타) 아크릴계 (공)중합체 20∼200중량부와, (C)가교 구조를 형성가능한 관능기를 분자내에 적어도 2개 갖는 다관능성 화합물 0.005∼5중량부로 이루어지고, [저분자량 (메타)아크릴계 (공)중합체의 관능기]/[고분자량 (메타)아크릴계 공중합체의 관능기]로 표시되는 관능기분배율이 0∼15중량%의 범위내에 있는 편광판용 점착제가 제안되어 있다.', '(1)의 방법으로는, 특허문헌 1에 게시된 바와 같이 저장 탄성율이 높은 점착제층을 이용하는 것이 유효하다.', '그러나, 편광판이나 위상차판 등의 광학부재는 열 등에 의해 수축되기 쉽기 때문에, 열이력에 의해 수축이 발생되고, 그 결과, 해당 광학부재에 적층되어 있는 점착제층이 그 수축을 추종할 수 없어, 계면에서 벗겨짐(소위 들뜸, 박리)이 발생되거나, 광학부재의 수축시의 응력에 기인해서 광학부재의 광학축이 벗어나는 것에 의한 광누설(소위 백발(白拔))이 발생되는 문제가 지적되고 있다.']